СПОСОБ ПОВЫШЕНИЯ ВЛАГОРАЗРЯДНОГО НАПРЯЖЕНИЯ ВЫСОКОВОЛЬТНОЙ ИЗОЛЯЦИИ

1. Способ повышения влагоразрядного напряжения высоковольтной изоляции, заключающийся в нанесении на наружную поверхность электроизоляционной конструкции гидрофобного покрытия на основе кремнийорганического компаунда холодного отверждения на основе силиконового низкомолекулярного каучука, наполнителя в виде гидрата окиси алюминия и отвердителя или катализатора, при котором вышеупомянутый компаунд перед нанесением на гидрофобизируемую поверхность смешивают с низкомолекулярной кремнийорганической жидкостью, после чего полученную смесь разбавляют органическим растворителем, в качестве которого используют, например, сольвент нефтяной, при этом перед нанесением гидрофобного покрытия производят очистку гидрофобизируемой поверхности высоковольтной изоляции от существующих на ней загрязнений, который отличается тем, что в компаунд перед смешиванием с низкомолекулярной кремнийорганической жидкостью дополнительно вводят твердый наполнитель в виде сажи ацетиленовой, в качестве отвердителя используют метилтриацетоксисилан, в качестве силиконового низкомолекулярного каучука используют каучук марки СКТН, в качестве низкомолекулярной кремнийорганической жидкости используют кремнийорганическую жидкость марки 119-215, при этом используют компаунд, который на 100,0 мас.ч. каучука содержит низкомолекулярную кремнийорганическую жидкость в количестве (1,25-2,5) мас.ч., гидрат окиси алюминия в количестве (5-15,0) мас.ч., сажу ацетиленовую в количестве (0,5-2,5) мас.ч., а также отвердитель в количестве (2,5-6,5) мас.ч., причем перед нанесением гидрофобного покрытия определяют наличие увлажнения существующих на электроизоляционной конструкции загрязнений, после чего, при наличии такого увлажнения производят подсушку гидрофобизируемой поверхности электроизоляционной конструкции вместе с существующими на ней загрязнениями, и затем осуществляют очистку сухой гидрофобизируемой поверхности только от нецементирующихся загрязнений.
2. Способ по п.1, отличающийся тем, что весовое соотношение между компаундом и растворителем выбирают в зависимости от температуры окружающей среды, при этом искомое весовое соотношение на 100,0 мас.ч. каучука составляет (0,85-1,0) мас.ч. при температуре окружающей среды до 25°C и (1,05-1,4) мас.ч. при температуре окружающей среды свыше 25°C.
3. Способ по п.1, отличающийся тем, что нанесение гидрофобного покрытия производят при температуре окружающего воздуха не ниже минус 10°C и отсутствии атмосферных осадков, а также росы.
4. Способ по п.1, отличающийся тем, что очистку гидрофобизируемой поверхности электроизоляционной конструкции от существующих нецементирующихся загрязнений производят вручную, или сжатым воздухом, или обмывом водой.
5. Способ по п.1, отличающийся тем, что норму расхода наносимого слоя кремнийорганического компаунда на гидрофобизируемую поверхность электроизоляционной конструкции определяют из соотношения
m=ρ·S·h·(1+k),
где m - масса наносимого кремнийорганического компаунда, г,
2
ρ - плотность кремнийорганического компаунда, которая составляет, например, 1,28 г/см,
2
S - площадь гидрофобизируемой поверхности электроизоляционной конструкции, см,
h - толщина гидрофобного покрытия, см,
k - коэффициент потерь, который принимают равным 0,15-0,2.
6. Способ по п.1, отличающийся тем, что получают гидрофобное покрытие, которое в вулканизированном состоянии характеризуется сроком службы, составляющим не менее 10 лет, при эксплуатации в условиях перепада температур от минус 60°C до плюс 65°C и при рабочих напряжениях 6-750 кВ.